(57)【要約】【課題】駆動電圧の低い有機電界発光素子を得ることを目的とし、それに適した有機電界発光素子の製造方法を提供することを課題とする。【解決手段】少なくとも陽極と陰極の間に、該陽極に隣接する正孔注入層、正孔輸送層および発光層をこの順に有する有機電界発光素子の製造方法であって、正孔注入層形成用組成物を湿式成膜して該正孔注入層を形成する工程、正孔輸送層形成用組成物を湿式成膜して該正孔輸送層を形成する工程、および発光層形成用組成物を湿式成膜して該発光層を形成する工程を含み、該正孔注入層形成用組成物、該正孔輸送層形成用組成物および該発光層形成用組成物はそれぞれ独立に、有機溶媒と、該有機溶媒に溶解している１種類以上の電荷輸送性材料または発光材料を含み、該３種の組成物それぞれに含まれる該有機溶媒の９５重量％以上が全て安息香酸エステル系溶媒または全て芳香族エーテル系溶媒である、有機電界発光素子の製造方法。【選択図】図１
2018116782.tif 000002
【特許請求の範囲】
【請求項１】
少なくとも陽極と陰極の間に、該陽極に隣接する正孔注入層、正孔輸送層および発光層をこの順に有する有機電界発光素子の製造方法であって、
該製造方法は、
正孔注入層形成用組成物を湿式成膜して該正孔注入層を形成する工程、
正孔輸送層形成用組成物を湿式成膜して該正孔輸送層を形成する工程、および
発光層形成用組成物を湿式成膜して該発光層を形成する工程を含み、
該正孔注入層形成用組成物、該正孔輸送層形成用組成物および該発光層形成用組成物はそれぞれ独立に、
有機溶媒と、
該有機溶媒に溶解している１種類以上の電荷輸送性材料または発光材料を含み、
該正孔注入層形成用組成物、該正孔輸送層形成用組成物および該発光層形成用組成物それぞれに含まれる該有機溶媒の９５重量％以上が全て安息香酸エステル系溶媒であるか、または、
該正孔注入層形成用組成物、該正孔輸送層形成用組成物および該発光層形成用組成物それぞれに含まれる該有機溶媒の９５重量％以上が全て芳香族エーテル系溶媒であることを特徴とする、
有機電界発光素子の製造方法。
【請求項２】
前記各組成物に含まれる前記有機溶媒がすべて、安息香酸エステル系溶媒である、請求項１に記載の有機電界発光素子の製造方法。
【請求項３】
前記各組成物に含まれるすべての前記有機溶媒の沸点が１５０℃以上である、請求項１または２に記載の有機電界発光素子の製造方法。
【請求項４】
前記正孔注入層形成用組成物が、電荷輸送材料として高分子化合物を含む、請求項１乃至３のいずれか１項に記載の有機電界発光素子の製造方法。
【請求項５】
前記正孔輸送層形成用組成物が、電荷輸送材料として高分子化合物を含む、請求項１乃至４のいずれか１項に記載の有機電界発光素子の製造方法。
【請求項６】
前記各組成物に含まれる前記有機溶媒がすべて、同一の組成である、請求項１乃至５のいずれか１項に記載の有機電界発光素子の製造方法。
【発明の詳細な説明】
【技術分野】
【０００１】
本発明は、有機電界発光素子の製造方法に関する。
【背景技術】
【０００２】
コダック社による蒸着法を用いた積層型の有機電界発光（ｅｌｅｃｔｒｏｌｕｍｉｎｅｓｃｅｎｃｅ：以下「ＥＬ」と略する場合がある。）素子の発表以来、有機ＥＬディスプレイや有機ＥＬ照明の開発が盛んに行なわれ、現在実用化されつつある。
このような積層型の有機電界発光素子では、陽極と陰極との間に複数の有機層（発光層、正孔注入層、正孔輸送膜、電子輸送層等）が積層して設けられている。これらの有機層の形成は、多くの場合、低分子系色素等の有機層の材料を真空蒸着することにより行なわれている。しかし、真空蒸着法では均質で欠陥がない薄膜を得ることは困難である。また、真空蒸着法は、複数層の有機層を形成するのに長時間を要するため、素子の製造効率の面でも課題があった。
【０００３】
これに対して、積層型有機電界発光素子の複数の有機層を湿式成膜法によって形成する技術が報告されている。例えば、特許文献１には、架橋基を有する化合物を含有する組成物を塗布して光や熱で架橋させることにより得られる架橋性ポリマーを含む電荷輸送膜および発光層を有する有機電界発光素子が記載されている。架橋性ポリマーを含む電荷輸送膜を用いると、該電荷輸送膜の上層に、湿式成膜法により他の層を容易に形成することができる。
【０００４】
このような湿式成膜法による有機電界発光素子の製造工程は、大面積の有機ＥＬデバイス製造の簡便化、効率化、低コスト化が可能になることが期待され、種々の検討がなされている。また、このような湿式成膜法による有機電界発光素子の製造工程は、例えば、特許文献２や特許文献３に記載されるように、インクジェット方式やノズルコート方式などを使用して湿式成膜することが出来ることから、大面積の有機ＥＬデバイスを低コストで実現できると考えられている。
【０００５】
湿式成膜法による有機電界発光素子の製造工程では、様々な機能を有する層を形成するための材料を溶剤に溶解または分散させたインクを製造し、これを用いて塗布膜を作製する。具体的には、代表的な有機電界発光素子の層構成は、陽極／正孔注入層／正孔輸送層／発光層／正孔阻止層／電子輸送層／電子注入層／陰極、という積層体からなるが、この内、正孔注入層、正孔輸送層および発光層の３層を湿式成膜法により形成することが提案されている（例えば、特許文献４）。
【０００６】
この際、正孔注入層および正孔輸送層については、成膜後さらにその上層に湿式成膜法による層が形成されるため、成膜後に架橋処理を行う等により、上層の有機溶媒を含む組成物を塗布した際に成分が溶出しないような工夫がなされている。しかしながら、完全にこのような溶出を抑制することは困難であり、この現象による有機電界発光素子の特性への悪影響が少なからず存在していた。
【先行技術文献】
【特許文献】
【０００７】
【特許文献１】特開平７−１１４９８７号公報
【特許文献２】特開２００４−１２７９１９号公報
【特許文献３】特開２００４−４１９４３号公報
【特許文献４】国際公開ＷＯ２０１０／０１３７８０号パンフレット
【発明の概要】
【発明が解決しようとする課題】
【０００８】
本発明は、上記事情に鑑み、湿式成膜法により正孔注入層、正孔輸送層および発光層を形成する有機電界発光素子において、駆動電圧の低減が可能な有機電界発光素子の製造方法提供することを課題とする。
【課題を解決するための手段】
【０００９】
本発明者らは、上記課題を解決すべく鋭意検討した結果、正孔注入層、正孔輸送層および発光層を湿式成膜法により形成するに際し、上記３層の形成用の組成物に用いる有機溶媒を、特定の有機溶媒で統一することで、有機電界発光素子の駆動電圧を低減できることを見出し、本発明に到達した。
［１］少なくとも陽極と陰極の間に、該陽極に隣接する正孔注入層、正孔輸送層および発光層をこの順に有する有機電界発光素子の製造方法であって、該製造方法は、正孔注入層形成用組成物を湿式成膜して該正孔注入層を形成する工程、正孔輸送層形成用組成物を湿式成膜して該正孔輸送層を形成する工程、および発光層形成用組成物を湿式成膜して該発光層を形成する工程を含み、該正孔注入層形成用組成物、該正孔輸送層形成用組成物および該発光層形成用組成物はそれぞれ独立に、有機溶媒と、該有機溶媒に溶解している１種類以上の電荷輸送性材料または発光材料を含み、該正孔注入層形成用組成物、該正孔輸送層形成用組成物および該発光層形成用組成物それぞれに含まれる該有機溶媒の９５重量％以上が全て安息香酸エステル系溶媒であるか、または、該正孔注入層形成用組成物、該正孔輸送層形成用組成物および該発光層形成用組成物それぞれに含まれる該有機溶媒の９５重量％以上が全て芳香族エーテル系溶媒であることを特徴とする、有機電界発光素子の製造方法。
［２］前記各組成物に含まれる前記有機溶媒がすべて、安息香酸エステル系溶媒である、［１］に記載の有機電界発光素子の製造方法。
［３］前記各組成物に含まれるすべての前記有機溶媒の沸点が１５０℃以上である、［１］または［２］に記載の有機電界発光素子の製造方法。
［４］前記正孔注入層形成用組成物が、電荷輸送材料として高分子化合物を含む、［１］乃至［３］のいずれか１に記載の有機電界発光素子の製造方法。
［５］前記正孔輸送層形成用組成物が、電荷輸送材料として高分子化合物を含む、［１］乃至［４］のいずれか１に記載の有機電界発光素子の製造方法。
［６］前記各組成物に含まれる前記有機溶媒がすべて、同一の組成である、［１］乃至［５］のいずれか１に記載の有機電界発光素子の製造方法。
【発明の効果】
【００１０】
本発明の有機電界発光素子の製造方法によれば、湿式成膜法により、駆動電圧の低い有機電界発光素子を得ることが可能となる。
本発明の方法により製造された有機電界発光素子は、駆動電圧が低いため、フラットパネル・ディスプレイ（例えばＯＡコンピュータ用や壁掛けテレビ）や面発光体としての特徴を生かした光源（例えば、複写機の光源、液晶ディスプレイや計器類のバックライト光源）、表示板、標識灯への応用が考えられ、その技術的価値は高いものである。
【図面の簡単な説明】
【００１１】
【図１】本発明の有機電界発光素子の構造の一例を模式的に示す断面図である。
【発明を実施するための形態】
【００１２】
以下、本発明の有機電界発光素子の製造方法を詳細に説明する。但し、以下に記載する構成要件の説明は、本発明の実施態様の一例（代表例）であり、本発明はその要旨を超えない限り、これらの内容に特定されない。
本発明の有機電界発光素の製造方法は、正孔注入層形成用組成物を湿式成膜して該正孔注入層を形成する工程、正孔輸送層形成用組成物を湿式成膜して該正孔輸送層を形成する工程、および発光層形成用組成物を湿式成膜して該発光層を形成する工程を含む。本製造方法においては、湿式成膜法により、正孔注入層、正孔輸送層および発光層（以下、総称して単に３層と記載することがある）を形成するための正孔注入層形成用組成物、正孔輸送層形成用組成物および発光層形成用組成物（以下、総称して単に全組成物、それぞれを単に各組成物と記載することがある）それぞれをどう調製するかが重要である。すなわち、本発明に係る正孔注入層形成用組成物、正孔輸送層形成用組成物および発光層形成用組成物それぞれが独立して、有機溶媒と、該有機溶媒に溶解している１種類以上の電荷輸送性材料または発光材料を含み、該各組成物それぞれに含まれる該有機溶媒の９５重量％以上が、全て安息香酸エステル系溶媒であるか、または、全て芳香族エーテル系溶媒であることが必要である。まずは上記組成物について詳述する。
【００１３】
（各組成物における必須構成）
＜有機溶媒＞
本発明において、各組成物に含まれる有機溶媒は、その９５重量％以上が安息香酸エステル系溶媒または芳香族エーテル系溶媒である。
本発明における安息香酸エステル系溶媒とは、安息香酸とエステル結合を有する化合物であり、例えば安息香酸メチル、安息香酸エチル、安息香酸Ｎ−プロピル、安息香酸イソプロピル、安息香酸ブチル、安息香酸イソブチル、安息香酸Ｎ−ペンチル、安息香酸イソアミル、安息香酸Ｎ−ヘキシル、安息香酸ベンジルなどの有機溶媒である。安息香酸エステル系溶媒の沸点は通常１５０℃以上であり、２４０℃以上が好ましく、２４８℃以上がより好ましく、２６０℃以上がさらに好ましい。有機溶媒の沸点が上記下限以上であることにより、塗布ムラになりにくく、かつ、乾燥後も極微量、膜内に残留し、後述の作用機構による効果を得られやすいと考えられる。
【００１４】
本発明における芳香族エーテル系溶媒とは、芳香族化合物とエーテル結合を有する化合物であり、例えばベンジルメチルエーテル、フェネトール、ジフェニルエーテル、ジベンジルエーテル、ｏ−メチルジフェニルエーテル、ｍ−メチルジフェニルエーテル、ｐ−メチルジフェニルエーテルなどの有機溶媒である。芳香族エーテル系溶媒の沸点は通常１５０℃以上であり、２４０℃以上が好ましく、２５０℃以上がより好ましく、２７０℃以上がさらに好ましい。有機溶媒の沸点が上記下限以上であることにより、塗布ムラになりにくく、かつ、乾燥後も極微量、膜内に残留し、後述の作用機構による効果を得られやすいと考えられる。
【００１５】
各組成物の有機溶媒における、安息香酸エステル系溶媒または芳香族エーテル系溶媒の含有量は、９５重量％以上であり、９７重量％以上が好ましく、９９重量％以上がより好ましく、１００重量％であることがさらに好ましい。１００重量％というのは実質的に１００重量％であるということであり、これは微量の不純物として他の溶媒を含むことを除外していないということである。ここで、各組成物における有機溶媒は、安息香酸エステル系溶媒と芳香族エステル系溶媒の混合溶媒であってもよいが、すべての有機溶媒の沸点が１５０℃以上であることが好ましく、安息香酸エステル系溶媒のみ、または芳香族エーテル系溶媒のみであることがより好ましい。
【００１６】
各組成物における有機溶媒の組成は、上記範囲内であれば３層すべて同一組成である必要は無く、それぞれ異なっていてもよいが、３層すべて同一であることが好ましい。
また、各組成物における有機溶媒は、すべて安息香酸エステル系であることが好ましい。
各組成物における有機溶媒の含有量は、通常５０重量％以上、好ましくは７０重量％以上、より好ましくは８０重量％以上、特に好ましくは９０重量％以上である。有機溶媒の
含有量が上記下限以上であることにより、形成される層の平坦さ及び均一さを良好にすることができる。
【００１７】
（本発明の作用機構）
正孔注入層形成用組成物に含まれる溶媒は、湿式成膜後、乾燥して正孔注入層を形成した際、正孔注入層内に極微量残留していると考えられる。正孔輸送層形成用組成物を湿式成膜後、乾燥して該正孔注入層に接して正孔輸送層を形成する場合、正孔注入層内に極微量残留している有機溶媒の９５重量％以上と、正孔輸送層形成用組成物に含まれる有機溶媒の９５重量％以上がどちらも同種の溶媒系、すなわち、どちらも安息香酸エステル系溶媒またはどちらも芳香族エーテル系溶媒であると、正孔注入層内に極微量存在する該有機溶媒と正孔輸送層形成用組成物に含まれる有機溶媒との相互作用により、該正孔注入層表面への正孔輸送層形成用組成物の濡れ性が向上すると考えられる。またこのとき、正孔注入層形成用組成物中に電荷輸送性材料が溶解していることにより、均一な表面を有する正孔注入層が形成され、その結果、その上に塗布する組成物の濡れ性が向上すると考えられる。さらに、該正孔注入層上に湿式成膜する正孔輸送層形成用組成物中に電荷輸送材料が溶解していることにより、いっそう密着性が向上するとともに、均一な表面を有する正孔輸送層が形成され、さらにその上に湿式成膜する発光層形成用組成物の濡れ性が向上すると考えられる。これにより、膜と膜の密着性が向上し、膜界面での正孔の注入障壁が低減され、スムーズな正孔移動が可能となる。そのため、低電位で電流を流すことが可能になり、素子の低電圧化を実現できる。また、同様の現象が、正孔輸送層／発光層の界面でも起こるため、さらなる低電圧駆動が可能になる。
【００１８】
特に安息香酸エステル系溶媒は、ＩＴＯなどの電極表面を含めたあらゆる表面への濡れ性が高く、ムラなく広がって均一に塗布膜が形成されるため、安定した低電圧化を実現できる。
電荷輸送材料、発光材料は通常、芳香環およびヘテロ原子を有する化合物を含むため、芳香環とヘテロ原子を含む安息香酸エステル系溶媒または芳香族エーテル系溶媒が、溶解性が高く好ましい。さらに、膜内に極微量残留する溶媒の安定性の観点から、安息香酸エステル系溶媒が好ましい。
【００１９】
＜電荷輸送材料＞
本発明に係る電荷輸送材料は、電荷（正孔、電子）の電極からの注入と輸送を効率よく行うことが可能な材料であり、有機電界発光素子用として従来公知の材料から、本発明に係る有機溶媒に溶解可能な材料を適宜選択して用いることができる。
電荷輸送材料は、有機電界発光素子内では、主に、電荷注入層、電荷輸送層および発光層に使用されている。また、これらの材料は、上記各層において単独でも用いられることが多いが、電荷輸送を制御するために複数種混合して用いられてもよい。さらに、低分子材料でも高分子材料でもよい。
【００２０】
このような電荷輸送材料は、正孔輸送性化合物および電子輸送性化合物に分類され、正孔注入層および正孔輸送層には正孔輸送性化合物が主に用いられ、発光層には正孔輸送性化合物および電子輸送性化合物の両方が用いられることが多い。具体的な化合物材料については後述する。
【００２１】
＜発光材料＞
本発明に係る発光材料は、所望の発光波長で発光し、発光効率が良好である材料であり、有機電界発光素子用として従来公知の材料から、本発明に係る有機溶媒に溶解可能な材料を適宜選択して用いることができる。
発光材料は、有機電界発光素子内では、主に発光層に使用されている。また、これらの材料は、発光層において単独でも用いられることが多いが、所望の発光波長に調整するた
めに複数種混合して用いられてもよい。さらに、低分子材料でも高分子材料でもよい。具体的な材料については後述する。
【００２２】
（本発明に係る有機電界発光素子の層構成と製造方法）
以下に、本発明に係る有機電界発光素子の一般的層構成及びその製造方法等の実施の形態の一例を、図１を参照して説明する。
図１は本発明に係る有機電界発光素子１０の構造例を示す断面の模式図であり、図１において、１は基板、２は陽極、３は正孔注入層、４は正孔輸送層、５は発光層、６は正孔阻止層、７は電子輸送層、８は電子注入層、９は陰極を各々表す。本発明においては、陽極２、正孔注入層３、正孔輸送層４、発光層５、陰極９が必須の構成である。
これらの構造に適用する材料や製造方法は、公知の材料や製造方法を適用することができ、特に制限はないが、各層に関しての代表的な材料や製法を一例として以下に記載する。また、公報や論文等を引用している場合、該当内容を当業者の常識の範囲で適宜、適用、応用することができるものとする。
【００２３】
＜基板１＞
基板１は、有機電界発光素子の支持体となるものであり、通常、石英やガラスの板、金属板や金属箔、プラスチックフィルムやシート等が用いられる。これらのうち、ガラス板や、ポリエステル、ポリメタクリレート、ポリカーボネート、ポリスルホン等の透明な合成樹脂の板が好ましい。基板１は、外気による有機電界発光素子の劣化が起こり難いことからガスバリア性の高い材質とするのが好ましい。このため、特に合成樹脂製の基板等のようにガスバリア性の低い材質を用いる場合は、基板１の少なくとも片面に緻密なシリコン酸化膜等を設けてガスバリア性を上げるのが好ましい。
【００２４】
＜陽極２＞
陽極２は、発光層側の層に正孔を注入する機能を担う。陽極２は、通常、アルミニウム、金、銀、ニッケル、パラジウム、白金等の金属；インジウム及び／又はスズの酸化物等の金属酸化物；ヨウ化銅等のハロゲン化金属；カーボンブラック及びポリ（３−メチルチオフェン）、ポリピロール、ポリアニリン等の導電性高分子等により構成される。陽極２の形成は、通常、スパッタリング法、真空蒸着法等の乾式法により行われることが多い。また、銀等の金属微粒子、ヨウ化銅等の微粒子、カーボンブラック、導電性の金属酸化物微粒子、導電性高分子微粉末等を用いて陽極２を形成する場合には、適当なバインダー樹脂溶液に分散させて、基板上に塗布することにより形成することもできる。また、導電性高分子の場合は、電解重合により直接基板上に薄膜を形成したり、基板上に導電性高分子を塗布して陽極２を形成することもできる（Ａｐｐｌ．Ｐｈｙｓ．Ｌｅｔｔ．，６０巻，２７１１頁，１９９２年）。
【００２５】
陽極２は、通常、単層構造であるが、適宜、積層構造としてもよい。陽極２が積層構造である場合、１層目の陽極上に異なる導電材料を積層してもよい。  陽極２の厚みは、必要とされる透明性と材質等に応じて、決めればよい。特に高い透明性が必要とされる場合は、可視光の透過率が６０％以上となる厚みが好ましく、８０％以上となる厚みが更に好ましい。陽極２の厚みは、通常５ｎｍ以上、好ましくは１０ｎｍ以上であり、また、通常１０００ｎｍ以下、好ましくは５００ｎｍ以下とするのが好ましい。一方、透明性が不要な場合は、陽極２の厚みは必要な強度等に応じて任意の厚みとすればよく、この場合、陽極２は基板１と同一の厚みでもよい。
陽極２の表面に成膜を行う場合は、成膜前に、紫外線＋オゾン、酸素プラズマ、アルゴンプラズマ等の処理を施すことにより、陽極上の不純物を除去すると共に、そのイオン化ポテンシャルを調整して正孔注入性を向上させておくのが好ましい。
【００２６】
＜正孔注入層３＞
陽極側から発光層側に正孔を輸送する機能を担う層として、正孔注入層３と正孔輸送層４があり、より陽極側に近い方の層を正孔注入層３と呼ぶ。正孔注入層３は、陽極上に形成される。
正孔注入層３の膜厚は、通常１ｎｍ以上、好ましくは５ｎｍ以上、また、通常１０００ｎｍ以下、好ましくは５００ｎｍ以下である。
正孔注入層３は、正孔輸送性化合物を含み、正孔輸送性化合物と電子受容性化合物とを含むことがより好ましい。更には、正孔注入層中にカチオンラジカル化合物を含むことが好ましく、カチオンラジカル化合物と正孔輸送性化合物とを含むことが特に好ましい。
【００２７】
正孔注入層形成用組成物は、正孔注入層３となる正孔輸送性化合物および前述の本発明に係る有機溶媒を含有する。正孔注入層形成用組成物は、正孔輸送性が高く、注入された正孔を効率よく輸送できるのが好ましい。このため、正孔移動度が大きく、トラップとなる不純物が製造時や使用時等に発生し難いのが好ましい。また、安定性に優れ、イオン化ポテンシャルが小さく、可視光に対する透明性が高いことが好ましい。
【００２８】
＜＜正孔輸送性化合物＞＞
正孔輸送性化合物としては、陽極２から正孔注入層３への電荷注入障壁の観点から、４．５ｅＶ〜６．０ｅＶのイオン化ポテンシャルを有する化合物が好ましい。低分子化合物でも高分子化合物でもよいが、高分子化合物であることが好ましい。正孔輸送性化合物の例としては、芳香族アミン系化合物、フタロシアニン系化合物、ポルフィリン系化合物、オリゴチオフェン系化合物、ポリチオフェン系化合物、ベンジルフェニル系化合物、フルオレン基で３級アミンを連結した化合物、ヒドラゾン系化合物、シラザン系化合物系化合物、キナクリドン系化合物等が挙げられる。
【００２９】
上述の例示化合物のうち、非晶質性及び可視光透過性の点から、芳香族アミン化合物が好ましく、芳香族三級アミン化合物が特に好ましい。ここで、芳香族三級アミン化合物とは、芳香族三級アミン構造を有する化合物であって、芳香族三級アミン由来の基を有する化合物も含む。
芳香族三級アミン化合物の種類は、特に制限されないが、表面平滑化効果により均一な発光を得やすい点から、重量平均分子量が１０００以上１００００００以下の高分子化合物（繰り返し単位が連なる重合型化合物）を用いるのが好ましい。芳香族三級アミン高分子化合物の好ましい例としては、下記式（Ｉ）で表される繰り返し単位を有する高分子化合物等が挙げられる。
【００３０】
【化１】
2018116782.tif 000003
【００３１】
（式（Ｉ）中、Ａｒ１及びＡｒ２は、それぞれ独立して、置換基を有していてもよい芳香族基又は置換基を有していてもよい複素芳香族基を表す。Ａｒ３〜Ａｒ５は、それぞれ独立して、置換基を有していてもよい芳香族基又は置換基を有していてもよい複素芳香族基を表す。Ｙは、下記の連結基群の中から選ばれる連結基を表す。また、Ａｒ１〜Ａｒ５のうち、同一のＮ原子に結合する二つの基は互いに結合して環を形成してもよい。
下記に連結基を示す。
【００３２】
【化２】
2018116782.tif 000004
【００３３】
（上記各式中、Ａｒ６〜Ａｒ１６は、それぞれ独立して、置換基を有していてもよい芳香族基又は置換基を有していてもよい複素芳香族基を表す。Ｒ５〜Ｒ６は、それぞれ独立して、水素原子又は任意の置換基を表す。）Ａｒ１〜Ａｒ１６の芳香族基及び複素芳香族基としては、高分子化合物の溶解性、耐熱性、正孔注入輸送性の点から、ベンゼン環、ナフタレン環、フェナントレン環、チオフェン環、ピリジン環由来の基が好ましく、ベンゼン環、ナフタレン環由来の基がさらに好ましい。
式（Ｉ）で表される繰り返し単位を有する芳香族三級アミン高分子化合物の具体例としては、国際公開第２００５／０８９０２４号パンフレットに記載のもの等が挙げられる。
【００３４】
＜＜電子受容性化合物＞＞
正孔注入層３には、正孔輸送性化合物の酸化により、正孔注入層３の導電率を向上させることができるため、電子受容性化合物を含有していることが好ましい。
電子受容性化合物としては、酸化力を有し、上述の正孔輸送性化合物から一電子受容する能力を有する化合物が好ましく、具体的には、電子親和力が４ｅＶ以上である化合物が好ましく、電子親和力が５ｅＶ以上である化合物が更に好ましい。
【００３５】
このような電子受容性化合物としては、例えば、トリアリールホウ素化合物、ハロゲン化金属、ルイス酸、有機酸、オニウム塩、アリールアミンとハロゲン化金属との塩、アリールアミンとルイス酸との塩よりなる群から選ばれる１種又は２種以上の化合物等が挙げられる。具体的には、４−イソプロピル−４’−メチルジフェニルヨードニウムテトラキス（ペンタフルオロフェニル）ボラート、トリフェニルスルホニウムテトラフルオロボラート等の有機基の置換したオニウム塩（国際公開２００５／０８９０２４号パンフレット）；塩化鉄（ＩＩＩ）（特開平１１−２５１０６７号公報）、ペルオキソ二硫酸アンモニウム等の高原子価の無機化合物；テトラシアノエチレン等のシアノ化合物；トリス（ペンタフルオロフェニル）ボラン（特開２００３−３１３６５号公報）等の芳香族ホウ素化合物；フラーレン誘導体及びヨウ素等が挙げられる。
【００３６】
＜＜カチオンラジカル化合物＞＞
カチオンラジカル化合物としては、正孔輸送性化合物から一電子取り除いた化学種であるカチオンラジカルと、対アニオンとからなるイオン化合物が好ましい。但し、カチオン
ラジカルが正孔輸送性の高分子化合物由来である場合、カチオンラジカルは高分子化合物の繰り返し単位から一電子取り除いた構造となる。
【００３７】
カチオンラジカルとしては、正孔輸送性化合物として前述した化合物から一電子取り除いた化学種であることが好ましい。正孔輸送性化合物として好ましい化合物から一電子取り除いた化学種であることが、非晶質性、可視光の透過率、耐熱性、及び溶解性などの点から好適である。 
ここで、カチオンラジカル化合物は、前述の正孔輸送性化合物と電子受容性化合物を混合することにより生成させることができる。即ち、前述の正孔輸送性化合物と電子受容性化合物とを混合することにより、正孔輸送性化合物から電子受容性化合物へと電子移動が起こり、正孔輸送性化合物のカチオンラジカルと対アニオンとからなるカチオンイオン化合物が生成する。 
【００３８】
ＰＥＤＯＴ／ＰＳＳ（Ａｄｖ．Ｍａｔｅｒ．，２０００年，１２巻，４８１頁）やエメラルジン塩酸塩（Ｊ．Ｐｈｙｓ．Ｃｈｅｍ．，１９９０年，９４巻，７７１６頁）等の高分子化合物由来のカチオンラジカル化合物は、酸化重合（脱水素重合）することによっても生成する。
ここでいう酸化重合は、モノマーを酸性溶液中で、ペルオキソ二硫酸塩等を用いて化学的に、又は、電気化学的に酸化するものである。この酸化重合（脱水素重合）の場合、モノマーが酸化されることにより高分子化されるとともに、酸性溶液由来のアニオンを対アニオンとする、高分子の繰り返し単位から一電子取り除かれたカチオンラジカルが生成する。
【００３９】
＜＜湿式成膜法による正孔注入層３の形成＞＞
本発明の有機電界発光素子の製造方法においては、湿式成膜法により正孔注入層３を形成する。本発明において湿式成膜法とは、成膜方法、即ち、塗布方法として、例えば、スピンコート法、ディップコート法、ダイコート法、バーコート法、ブレードコート法、ロールコート法、スプレーコート法、キャピラリーコート法、インクジェット法、ノズルプリンティング法、スクリーン印刷法、グラビア印刷法、フレキソ印刷法等、湿式で成膜される方法を採用し、この塗布膜を乾燥して膜形成を行う方法をいう。前述の正孔注入層形成用組成物を調製し、この正孔注入層形成用組成物を正孔注入層３の下層に該当する層（通常は、陽極２）上に上述の方法を用いて塗布して成膜し、乾燥させることにより形成させる。
【００４０】
正孔注入層形成用組成物中における正孔輸送性化合物の濃度は、本発明の効果を著しく損なわない限り任意であるが、膜厚の均一性の点では、低い方が好ましく、また、一方、正孔注入層３に欠陥が生じ難い点では、高い方が好ましい。具体的には、０．０１質量％以上であるのが好ましく、０．１質量％以上であるのが更に好ましく、０．５質量％以上であるのが特に好ましく、また、一方、７０質量％以下であるのが好ましく、６０質量％以下であるのが更に好ましく、５０質量％以下であるのが特に好ましい。
【００４１】
＜正孔輸送層４＞
正孔輸送層４は、正孔注入層３と発光層５の間に形成される。
正孔輸送層４の膜厚は、通常５ｎｍ以上、好ましくは１０ｎｍ以上であり、また、一方、通常３００ｎｍ以下、好ましくは１００ｎｍ以下である。
正孔輸送層形成用組成物は、正孔輸送層４となる正孔輸送性化合物および前述の本発明に係る有機溶媒を含有する。
【００４２】
＜＜正孔輸送性化合物＞＞
正孔輸送層４に含まれる正孔輸送性化合物としては、前述の正孔注入層３に含まれる正
孔輸送性化合物が挙げられるが、特に、４，４’−ビス［Ｎ−（１−ナフチル）−Ｎ−フェニルアミノ］ビフェニルで代表される、２個以上の３級アミンを含み２個以上の縮合芳香族環が窒素原子に置換した芳香族ジアミン（特開平５−２３４６８１号公報）、４，４’，４’’−トリス（１−ナフチルフェニルアミノ）トリフェニルアミン等のスターバースト構造を有する芳香族アミン化合物（Ｊ．Ｌｕｍｉｎ．，７２−７４巻、９８５頁、１９９７年）、トリフェニルアミンの四量体から成る芳香族アミン化合物（Ｃｈｅｍ．Ｃｏｍｍｕｎ．，２１７５頁、１９９６年）、２，２’，７，７’−テトラキス−（ジフェニルアミノ）−９，９’−スピロビフルオレン等のスピロ化合物（Ｓｙｎｔｈ．Ｍｅｔａｌｓ，９１巻、２０９頁、１９９７年）、４，４’−Ｎ，Ｎ’−ジカルバゾールビフェニルなどのカルバゾール誘導体などが挙げられる。また、例えばポリビニルカルバゾール、ポリビニルトリフェニルアミン（特開平７−５３９５３号公報）、テトラフェニルベンジジンを含有するポリアリーレンエーテルサルホン（Ｐｏｌｙｍ．Ａｄｖ．Ｔｅｃｈ．，７巻、３３頁、１９９６年）等も好ましく使用できる。
【００４３】
＜湿式成膜法による正孔輸送層４の形成＞
本発明の有機電界発光素子の製造方法においては、湿式成膜法により正孔輸送層４を形成する。
前述の正孔輸送層形成用組成物を調製し、この正孔輸送層形成用組成物を正孔注入層３の上に、湿式成膜法を用いて塗布して成膜し、乾燥させることにより形成させる。
正孔輸送層形成用組成物中における正孔輸送性化合物の濃度は、正孔注入層形成用組成物中における正孔輸送性化合物の濃度と同様の範囲とすることができる。
【００４４】
＜発光層５＞
発光層５は、一対の電極間に電界が与えられた時に、陽極２から注入される正孔と陰極９から注入される電子が再結合することにより励起され、発光する機能を担う層である。発光層５は、陽極２と陰極９の間に形成される層であり、発光層５は、正孔輸送層４と陰極９との間に形成される。
【００４５】
発光層５の膜厚は本発明の効果を著しく損なわない限り任意であるが、膜に欠陥が生じ難い点では厚いことが好ましいが、また、一方で、駆動電圧が低くなりやすい点では薄いことが好ましい。具体的には、通常３ｎｍ以上、好ましくは５ｎｍ以上、また、通常２００ｎｍ以下、好ましくは１００ｎｍ以下の範囲であるのがよい。
なお、本発明に係る有機電界発光素子には、発光層は２層以上設けてもかまわない。
発光層形成用組成物は、発光層５となる発光材料および前述の本発明に係る有機溶媒を含有する。その他に、電荷輸送性材料を含むことが好ましい。
【００４６】
＜＜発光材料＞＞
本発明に係る発光材料としては、蛍光発光材料であってもよく、燐光発光材料であってもよいが、内部量子効率の観点から、好ましくは燐光発光材料である。
蛍光発光材料としては、例えば、以下の材料が挙げられる。
青色発光を与える蛍光発光材料（青色蛍光発光材料）としては、例えば、ナフタレン、ペリレン、ピレン、アントラセン、クマリン、クリセン、ｐ−ビス（２−フェニルエテニル）ベンゼン及びそれらの誘導体等が挙げられる。
【００４７】
緑色発光を与える蛍光発光材料（緑色蛍光発光材料）としては、例えば、キナクリドン誘導体、クマリン誘導体、Ａｌ（Ｃ９Ｈ６ＮＯ）３等のアルミニウム錯体等が挙げられる。
黄色発光を与える蛍光発光材料（黄色蛍光発光材料）としては、例えば、ルブレン、ペリミドン誘導体等が挙げられる。
赤色発光を与える蛍光発光材料（赤色蛍光発光材料）としては、例えば、ＤＣＭ（４−
（ｄｉｃｙａｎｏｍｅｔｈｙｌｅｎｅ）−２−ｍｅｔｈｙｌ−６−（ｐ−ｄｉｍｅｔｈｙｌａｍｉｎｏｓｔｙｒｙｌ）−４Ｈ−ｐｙｒａｎ）系化合物、ベンゾピラン誘導体、ローダミン誘導体、ベンゾチオキサンテン誘導体、アザベンゾチオキサンテン等が挙げられる。
【００４８】
また、燐光発光材料としては、例えば、長周期型周期表の第７〜１１族から選ばれる金属を含む有機金属錯体等が挙げられる。周期表の第７〜１１族から選ばれる金属として、好ましくは、ルテニウム、ロジウム、パラジウム、銀、レニウム、オスミウム、イリジウム、白金、金等が挙げられる。
有機金属錯体の配位子としては、（ヘテロ）アリールピリジン配位子、（ヘテロ）アリールピラゾール配位子等の（ヘテロ）アリール基とピリジン、ピラゾール、フェナントロリン等が連結した配位子が好ましく、特にフェニルピリジン配位子、フェニルピラゾール配位子が好ましい。ここで、（ヘテロ）アリールとは、アリール基又はヘテロアリール基を表す。
【００４９】
好ましい燐光発光材料として、具体的には、例えば、トリス（２−フェニルピリジン）イリジウム、トリス（２−フェニルピリジン）ルテニウム、トリス（２−フェニルピリジン）パラジウム、ビス（２−フェニルピリジン）白金、トリス（２−フェニルピリジン）オスミウム、トリス（２−フェニルピリジン）レニウム等のフェニルピリジン錯体及びオクタエチル白金ポルフィリン、オクタフェニル白金ポルフィリン、オクタエチルパラジウムポルフィリン、オクタフェニルパラジウムポルフィリン等のポルフィリン錯体等が挙げられる。
【００５０】
高分子系の発光材料としては、ポリ（９，９−ジオクチルフルオレン−２，７−ジイル）、ポリ［（９，９−ジオクチルフルオレン−２，７−ジイル）−ｃｏ−（４，４’−（Ｎ−（４−ｓｅｃ−ブチルフェニル））ジフェニルアミン）］、ポリ［（９，９−ジオクチルフルオレン−２，７−ジイル）−ｃｏ−（１，４−ベンゾ−２｛２，１’−３｝−トリアゾール）］等のポリフルオレン系材料、ポリ［２−メトキシ−５−（２−ヘチルヘキシルオキシ）−１，４−フェニレンビニレン］等のポリフェニレンビニレン系材料が挙げられる。
【００５１】
＜＜電荷輸送性材料＞＞
電荷輸送性材料としては、具体的には、芳香族アミン系化合物、フタロシアニン系化合物、ポルフィリン系化合物、オリゴチオフェン系化合物、ポリチオフェン系化合物、ベンジルフェニル系化合物、フルオレン基で３級アミンを連結した化合物、ヒドラゾン系化合物、シラザン系化合物、シラナミン系化合物、ホスファミン系化合物、キナクリドン系化合物等の正孔注入層の正孔輸送性化合物として例示した化合物等が挙げられる他、アントラセン系化合物、ピレン系化合物、カルバゾール系化合物、ピリジン系化合物、フェナントロリン系化合物、オキサジアゾール系化合物、シロール系化合物等の電子輸送性化合物等が挙げられる。
【００５２】
また、例えば、４，４’−ビス［Ｎ−（１−ナフチル）−Ｎ−フェニルアミノ］ビフェニルで代表される２個以上の３級アミンを含み２個以上の縮合芳香族環が窒素原子に置換した芳香族ジアミン（特開平５−２３４６８１号公報）、４，４’，４’’−トリス（１−ナフチルフェニルアミノ）トリフェニルアミン等のスターバースト構造を有する芳香族アミン系化合物（Ｊ．Ｌｕｍｉｎ．，７２−７４巻、９８５頁、１９９７年）、トリフェニルアミンの四量体から成る芳香族アミン系化合物（Ｃｈｅｍ．Ｃｏｍｍｕｎ．，２１７５頁、１９９６年）、２，２’，７，７’−テトラキス−（ジフェニルアミノ）−９，９’−スピロビフルオレン等のフルオレン系化合物（Ｓｙｎｔｈ．Ｍｅｔａｌｓ，９１巻、２０９頁、１９９７年）、４，４’−Ｎ，Ｎ’−ジカルバゾールビフェニル等のカルバゾ
ール系化合物等の正孔輸送層の正孔輸送性化合物として例示した化合物等も好ましく用いることができる。
【００５３】
また、この他、２−（４−ビフェニリル）−５−（ｐ−ターシャルブチルフェニル）−１，３，４−オキサジアゾール（ｔＢｕ−ＰＢＤ）、２，５−ビス（１−ナフチル）−１，３，４−オキサジアゾール（ＢＮＤ）等のオキサジアゾール系化合物、２，５−ビス（６’−（２’，２’’−ビピリジル））−１，１−ジメチル−３，４−ジフェニルシロール（ＰｙＰｙＳＰｙＰｙ）等のシロール系化合物、バソフェナントロリン（ＢＰｈｅｎ）、２，９−ジメチル−４，７−ジフェニル−１，１０−フェナントロリン（ＢＣＰ、バソクプロイン）等のフェナントロリン系化合物等も挙げられる。
【００５４】
＜湿式成膜法による発光層５の形成＞
本発明の有機電界発光素子の製造方法においては、湿式成膜法により発光層５を形成する。
前述の発光層形成用組成物を調製し、この発光層形成用組成物を正孔輸送層４の上に、湿式成膜法を用いて塗布して成膜し、乾燥させることにより形成させる。
発光層形成用組成物における発光材料の含有量は、通常０．０１重量％以上、好ましくは０．１重量％以上、通常５０重量％以下、好ましくは４０重量％以下である。
発光層形成用組成物における電荷輸送性材料の含有量は、通常０．０１重量％以上、好ましくは０．１重量％以上、通常５０重量％以下、好ましくは３０重量％以下である。
【００５５】
＜正孔阻止層６＞
発光層５と後述の電子注入層８との間に、正孔阻止層６を設けてもよい。正孔阻止層６は、発光層５の上に、発光層５の陰極側の界面に接するように積層される層である。
この正孔阻止層６は、陽極２から移動してくる正孔を陰極９に到達するのを阻止する役割と、陰極９から注入された電子を効率よく発光層５の方向に輸送する役割とを有する。正孔阻止層６を構成する材料に求められる物性としては、電子移動度が高く正孔移動度が低いこと、エネルギーギャップ（ＨＯＭＯ、ＬＵＭＯの差）が大きいこと、励起三重項準位（Ｔ１）が高いことが挙げられる。
【００５６】
このような条件を満たす正孔阻止層６の材料としては、例えば、ビス（２−メチル−８−キノリノラト）（フェノラト）アルミニウム、ビス（２−メチル−８−キノリノラト）（トリフェニルシラノラト）アルミニウム等の混合配位子錯体、ビス（２−メチル−８−キノラト）アルミニウム−μ−オキソ−ビス−（２−メチル−８−キノリノラト）アルミニウム二核金属錯体等の金属錯体、ジスチリルビフェニル誘導体等のスチリル化合物（特開平１１−２４２９９６号公報）、３−（４−ビフェニルイル）−４−フェニル−５（４−ｔｅｒｔ−ブチルフェニル）−１，２，４−トリアゾール等のトリアゾール誘導体（特開平７−４１７５９号公報）、バソクプロイン等のフェナントロリン誘導体（特開平１０−７９２９７号公報）などが挙げられる。更に、国際公開第２００５／０２２９６２号パンフレットに記載の２，４，６位が置換されたピリジン環を少なくとも１個有する化合物も、正孔阻止層６の材料として好ましい。
正孔阻止層６の形成方法に制限はなく、前述の発光層５の形成方法と同様湿式成膜法を用いて形成してもよいが、通常は下記の真空蒸着法を用いることが好ましい。
【００５７】
＜＜真空蒸着法による正孔阻止層６の形成＞＞
真空蒸着法により正孔阻止層６を形成する場合には、通常、正孔阻止層６の前述の構成材料の１種類又は２種類以上を真空容器内に設置された坩堝に入れ（２種類以上の材料を用いる場合は、通常各々を別々の坩堝に入れ）、真空容器内を真空ポンプで１０−４Ｐａ程度まで排気した後、坩堝を加熱して（２種類以上の材料を用いる場合は、通常各々の坩堝を加熱して）、坩堝内の材料の蒸発量を制御しながら蒸発させ（２種類以上の材料を用
いる場合は、通常各々独立に蒸発量を制御しながら蒸発させ）、坩堝に向き合って置かれた基板上の発光層５上に正孔阻止層を形成する。なお、２種類以上の材料を用いる場合は、それらの混合物を坩堝に入れ、加熱、蒸発させて正孔阻止層６を形成することもできる。
【００５８】
蒸着時の真空度は、本発明の効果を著しく損なわない限り限定されないが、通常０．１×１０−６Ｔｏｒｒ（０．１３×１０−４Ｐａ）以上、９．０×１０−６Ｔｏｒｒ（１２．０×１０−４Ｐａ）以下である。蒸着速度は、本発明の効果を著しく損なわない限り限定されないが、通常０．１Å／秒以上、５．０Å／秒以下である。蒸着時の成膜温度は、本発明の効果を著しく損なわない限り限定されないが、好ましくは１０℃以上、５０℃以下で行われる。
正孔阻止層６の膜厚は、本発明の効果を著しく損なわない限り任意であるが、通常０．３ｎｍ以上、好ましくは０．５ｎｍ以上であり、また、通常１００ｎｍ以下、好ましくは５０ｎｍ以下である。
【００５９】
＜電子輸送層７＞
有機電界発光素子の電流効率をさらに向上させることを目的として、発光層５と後述の電子注入層８との間に、電子輸送層７を設けてもよい。
電子輸送層７は、電界を与えられた電極間において陰極９から注入された電子を効率よく発光層５の方向に輸送することができる化合物より形成される。電子輸送層７に用いられる電子輸送性化合物としては、陰極９又は電子注入層８からの電子注入効率が高く、かつ、高い電子移動度を有し注入された電子を効率よく輸送することができる化合物であることが必要である。
【００６０】
電子輸送層７に用いる電子輸送性化合物は、通常、陰極９又は電子注入層８からの電子注入効率が高く、注入された電子を効率よく輸送できる化合物が好ましい。電子輸送性化合物としては、具体的には、例えば、８−ヒドロキシキノリンのアルミニウム錯体などの金属錯体（特開昭５９−１９４３９３号公報）、１０−ヒドロキシベンゾ［ｈ］キノリンの金属錯体、オキサジアゾール誘導体、ジスチリルビフェニル誘導体、シロール誘導体、３−ヒドロキシフラボン金属錯体、５−ヒドロキシフラボン金属錯体、ベンズオキサゾール金属錯体、ベンゾチアゾール金属錯体、トリスベンズイミダゾリルベンゼン（米国特許第５６４５９４８号明細書）、キノキサリン化合物（特開平６−２０７１６９号公報）、フェナントロリン誘導体（特開平５−３３１４５９号公報）、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛などが挙げられる。
【００６１】
電子輸送層７の膜厚は、通常１ｎｍ以上、好ましくは５ｎｍ以上であり、また、一方、通常３００ｎｍ以下、好ましくは１００ｎｍ以下である。
電子輸送層７は、前記と同様にして湿式成膜法、或いは真空蒸着法により正孔阻止層上に積層することにより形成される。通常は、真空蒸着法が用いられる。
【００６２】
＜電子注入層８＞
陰極９から注入された電子を効率よく、電子輸送層７又は発光層５へ注入する役割を果たす層として、電子輸送層７と陰極９の間に、電子注入層８を設けてもよい。
電子注入を効率よく行うために、電子注入層８を形成する材料は、仕事関数の低い金属が好ましい。例としては、ナトリウムやセシウム等のアルカリ金属、バリウムやカルシウムなどのアルカリ土類金属等が用いられる。その膜厚は通常０．１ｎｍ以上、５ｎｍ以下が好ましい。
【００６３】
更に、バソフェナントロリン等の含窒素複素環化合物や８−ヒドロキシキノリンのアル
ミニウム錯体などの金属錯体に代表される有機電子輸送材料に、ナトリウム、カリウム、セシウム、リチウム、ルビジウム等のアルカリ金属をドープする（特開平１０−２７０１７１号公報、特開２００２−１００４７８号公報、特開２００２−１００４８２号公報などに記載）ことも、電子注入・輸送性が向上し優れた膜質を両立させることが可能となるため好ましい。
膜厚は通常、５ｎｍ以上、好ましくは１０ｎｍ以上、また、通常２００ｎｍ以下、好ましくは１００ｎｍ以下の範囲である。
電子注入層８は、前記と同様にして湿式成膜法、或いは真空蒸着法により電子輸送層上に積層することにより形成される。通常は、真空蒸着法が用いられる。
【００６４】
＜陰極９＞
陰極９は、発光層側の層（電子注入層８又は発光層５など）に電子を注入する役割を果たす。陰極９の材料としては、前記の陽極２に使用される材料を用いることが可能であるが、効率良く電子注入を行なう上では、仕事関数の低い金属を用いることが好ましく、例えば、スズ、マグネシウム、インジウム、カルシウム、アルミニウム、銀等の金属又はそれらの合金などが用いられる。具体例としては、例えば、マグネシウム−銀合金、マグネシウム−インジウム合金、アルミニウム−リチウム合金等の低仕事関数の合金電極などが挙げられる。
【００６５】
素子の安定性の点では、陰極９の上に、仕事関数が高く、大気に対して安定な金属層を積層して、低仕事関数の金属からなる陰極９を保護するのが好ましい。積層する金属としては、例えば、アルミニウム、銀、銅、ニッケル、クロム、金、白金等の金属が挙げられる。
陰極の膜厚は通常、陽極２と同様である。
【００６６】
＜その他の層＞
本発明の有機電界発光素子は、本発明の効果を著しく損なわなければ、更に他の層を有していてもよい。すなわち、陽極２と陰極９との間に、上述の他の任意の層を有していてもよい。
【実施例】
【００６７】
次に、本発明を実施例によって更に具体的に説明するが、本発明はその要旨を超えない限り、以下の実施例の記載に限定されるものではない。
【００６８】
（正孔注入層形成用組成物の準備）
電荷輸送性材料として、下記式Ｐ１の繰り返し構造を有する正孔輸送性高分子化合物を２．０重量パーセントと、電子受容性化合物として４−イソプロピル−４’−メチルジフェニルヨードニウムテトラキス（ペンタフルオロフェニル）ボラート０．４重量％を、有機溶媒として安息香酸ブチル、安息香酸イソアミル、トルエンにそれぞれ溶解させ、１１０℃のホットプレート上のバイアル瓶内で３時間加熱し、３種類の正孔注入層形成用組成物を調製した。トルエンで調整されたインクについては、冷却後に再度トルエン溶媒を添加し、４倍希釈した。安息香酸ブチルを用いた組成物を正孔注入層形成用組成物１、安息香酸イソアミルを用いた組成物を正孔注入層形成用組成物２、トルエンを用いた組成物を正孔注入層形成用組成物３とした。
【００６９】
【化３】
2018116782.tif 000005
【００７０】
（正孔輸送層形成用組成物の準備）
電荷輸送性材料として、下記式Ｐ２の繰り返し構造を有する正孔輸送性高分子化合物１．５重量％を、有機溶媒として安息香酸ブチル、安息香酸イソアミル、フェニルシクロヘキサンにそれぞれ溶解させ、８０℃のホットプレート上のバイアル瓶内で３０分加熱し、３種類の正孔輸送層形成用組成物を調製した。安息香酸ブチルを用いた組成物を正孔輸送層形成用組成物１、安息香酸イソアミルを用いた組成物を正孔輸送層形成用組成物２、フェニルシクロヘキサンを用いた組成物を正孔輸送層形成用組成物３とした。
【００７１】
【化４】
2018116782.tif 000006
【００７２】
（発光層形成用組成物の準備）
発光材料として下記式Ｄ１、電荷輸送性材料として下記式Ｈ１、Ｈ２の構造を有する材料を、Ｈ１：Ｈ２：Ｄ１＝３７．５：４５．８：１６．７の比率で秤量し、全体として５．９４重量％となるように、安息香酸ブチル、安息香酸イソアミル、フェニルシクロヘキサンにそれぞれ溶解させ、８０℃のホットプレート上のバイアル瓶内で３０分加熱し、３種類の発光層形成用組成物を調製した。安息香酸ブチルを用いた組成物を発光層形成用組成物１、安息香酸イソアミルを用いた組成物を発光層形成用組成物２、フェニルシクロヘキサンを用いた組成物を発光層形成用組成物３とした。
【００７３】
【化５】
2018116782.tif 000007
【００７４】
【化６】
2018116782.tif 000008
【００７５】
【化７】
2018116782.tif 000009
【００７６】
（基板１および陽極２の準備）
膜厚０．７ｍｍのガラス基板上に、スパッタ法によってインジウム・スズ酸化物（ＩＴＯ）膜を５０ｎｍ製膜し、通常のフォトリソグラフィ法によりＩＴＯをストライプ状にパターニングすることで、陽極を形成した。出来上がった前記パターン基板を、３７．５ｍｍ×２５．０ｍｍの個片に切り出し、表面をワイパーでこすり洗いした後にアルカリ洗剤で超音波洗浄し、さらにその後純水で超音波洗浄した。洗浄後の基板は、エアブローで表面の水滴を飛ばした後に、１２０℃で１５分間熱風乾燥を行った。上記基板のＩＴＯ膜側の表面に対し、さらに紫外線オゾン洗浄処理を行った。
【００７７】
（実施例１）
図１に示す構造を持つ有機電界発光素子を、下記に示す手順で作製した。
＜正孔注入層３の形成＞
上記陽極２を形成した基板１上に、スピンコート装置により、正孔注入層形成用組成物１を、スピナ回転数５００ｒｐｍ、スピナ回転時間２秒で回転させた後に、スピナ回転数
２３５０ｒｐｍ、スピナ回転時間３０秒で回転させて塗布した。塗布環境は大気中であり、環境温度が２６．４〜２６．６℃であった。スピンコートされた塗布膜を、１０Ｐａ以下の真空で２分間真空乾燥させ、その後１２０℃のホットプレートにて２０秒間加熱することで、３０〜３４ｎｍの正孔注入層３を得た。該正孔注入層３を、さらに２２０℃のホットプレートで３０分間加熱することで、Ｐ１の架橋反応を促進させて熱硬化させた。
【００７８】
＜正孔輸送層４の形成＞
上記正孔注入層３を形成した基板１上に、スピンコート装置（ＭＩＫＡＳＡ社製ＭＳ−Ａ１００）により、正孔輸送層形成用組成物１を、スピナ回転数５００ｒｐｍ、スピナ回転時間２秒で回転させた後に、スピナ回転数１７５０ｒｐｍ、スピナ回転時間５０秒で回転させて塗布した。塗布環境は窒素中であり、環境温度は３４．４〜３５．２℃であった。スピンコートされた塗布膜を、１０Ｐａ以下の真空で１分間真空乾燥させ、その後１２０℃のホットプレートにて２０秒間加熱することで、２０〜２３ｎｍの正孔輸送層４を得た。該正孔輸送層４を、さらに２３０℃のホットプレートで３０分間加熱することで、Ｐ２の架橋反応を促進させて熱硬化させた。
【００７９】
＜発光層の形成＞
上記正孔輸送層４を形成した基板１上に、スピンコート装置（ＭＩＫＡＳＡ社製ＭＳ−Ａ１００）により、発光層形成用組成物１を、スピナ回転数５００ｒｐｍ、スピナ回転時間２秒で回転させた後に、スピナ回転数１９５０ｒｐｍ、スピナ回転時間５０秒で回転させて塗布した。塗布環境は窒素中であり、環境温度は３５．５〜３５．９℃であった。スピンコートされた塗布膜を、１０Ｐａ以下の真空で１分間真空乾燥させ、その後１２０℃のホットプレートにて２０秒間加熱することで、５２〜５３ｎｍの発光層５を得た。該発光層５を、さらに１２０℃のホットプレートで２０分間加熱した。
【００８０】
＜正孔阻止層６＞
上記発光層５を形成した基板１上に、正孔阻止層６として、下記構造式（ＨＢ−１）で示される化合物を、真空加熱蒸着装置を用いて形成した。該正孔阻止層６は、水晶振動子によって膜厚を制御され、１０ｎｍの膜厚で成膜した。
【００８１】
【化８】
2018116782.tif 000010
【００８２】
＜電子輸送層７＞
上記正孔阻止層６を形成した基板１上に、電子輸送層７として、下記構造式（ＥＴ−１）で示される化合物を、真空加熱蒸着装置を用いて形成した。該電子輸送層７は、水晶振動子によって膜厚を制御され、２０ｎｍの膜厚で成膜した。
【００８３】
【化９】
2018116782.tif 000011
【００８４】
＜電子注入層８・陰極９＞
上記電子輸送層７を形成した基板１上に、電子注入層８として、フッ化リチウムを真空加熱蒸着装置を用いて形成した。該電子注入層は、水晶振動子によって膜厚を制御され、０．５ｎｍの膜厚で成膜した。
次いで、上記電子注入層８を形成した基板１上に、陰極９として、アルミニウムを真空加熱蒸着装置を用いて形成した。該陰極９は、水晶振動子によって膜厚を制御され、８０ｎｍの膜厚で成膜した。該電子注入層８と該陰極９は、シャドーマスクによって成膜面積を規定されており、２ｍｍ幅のＩＴＯパターニングに直交して２ｍｍ幅の領域で成膜することで、ＩＴＯパターンと陰極パターンのクロスセクションに、２ｍｍ×２ｍｍの有機電界発光素子１０が形成されるようにした。
【００８５】
＜封止＞
上記により得られた有機電界発光素子１０が、大気中の酸素や水分等で劣化しないよう、下記の方法で封止を実施した。
まず、２３．０ｍｍ×２３．０ｍｍ×１．１ｍｍのガラス板の外周２ｍｍ幅部分を残して、片面側を一般的なウェットエッチングにて削り出し、中空構造を有した封止ガラスを準備した。このガラスの掘り込み面側に対して、外周２ｍｍ幅部分に紫外線硬化性樹脂を塗布し、中央部分に水分を吸収するゲッター材料を貼り合わせた。該ゲッター材料を、有機電界発光素子１０と対向するようにして封止ガラスと基板１とを貼り合わせ、外周の紫外線硬化樹脂部分に紫外線を照射して硬化させることで、有機電界発光素子１０と外部雰囲気とを遮蔽した。
【００８６】
（実施例２）
実施例１において、正孔輸送層４を、正孔輸送層形成用組成物２を用いてスピンコート条件を変更して形成したこと以外は、実施例１と同様にして有機電界発光素子１０を作製した。正孔輸送層４のスピンコート条件は、スピナ回転数５００ｒｐｍ、スピナ回転時間２秒で回転させた後に、スピナ回転数１７５０ｒｐｍ、スピナ回転時間６０秒で回転させた。
【００８７】
（比較例１）
実施例１において、正孔注入層３を、正孔注入層形成用組成物２を用いてスピンコート条件を変更して形成し、正孔輸送層４を、正孔輸送層形成用組成物３を用いてスピンコート条件を変更して形成し、発光層５を、発光層形成用組成物２を用いてスピンコート条件を変更して形成したこと以外は、実施例１と同様にして有機電界発光素子１０を作製した。正孔注入層３のスピンコート条件は、スピナ回転数５００ｒｐｍ、スピナ回転時間２秒で回転させた後に、スピナ回転数２２００ｒｐｍ、スピナ回転時間３０秒で回転させた。また、正孔輸送層４のスピンコート条件は、スピナ回転数５００ｒｐｍ、スピナ回転時間２秒で回転させた後に、スピナ回転数１８００ｒｐｍ、スピナ回転時間１２０秒で回転させた。また、発光層５のスピンコート条件は、スピナ回転数５００ｒｐｍ、スピナ回転時間２秒で回転させた後に、スピナ回転数１８００ｒｐｍ、スピナ回転時間６０秒で回転させた。
【００８８】
（比較例２）
実施例１において、正孔注入層３を、正孔注入層形成用組成物３を用いてスピンコート条件を変更して形成し、正孔輸送層４を、正孔輸送層形成用組成物３を用いてスピンコート条件を変更して形成し、発光層５を、発光層形成用組成物３を用いてスピンコート条件を変更して形成したこと以外は、実施例１と同様にして有機電界発光素子１０を作製した。正孔注入層３のスピンコート条件は、スピナ回転数５００ｒｐｍ、スピナ回転時間２秒で回転させた後に、スピナ回転数４０００ｒｐｍ、スピナ回転時間３０秒で回転させた。また、正孔輸送層４のスピンコート条件は、スピナ回転数５００ｒｐｍ、スピナ回転時間２秒で回転させた後に、スピナ回転数１８００ｒｐｍ、スピナ回転時間１２０秒で回転させた。また、発光層５のスピンコート条件は、スピナ回転数５００ｒｐｍ、スピナ回転時間２秒で回転させた後に、スピナ回転数２５５０ｒｐｍ、スピナ回転時間１２０秒で回転させた。
【００８９】
（評価結果）
得られた実施例１〜２および比較例１〜２の有機電界発光素子は、すべて均一で良好な発光が確認された。これらの有機電界発光素子に対して、１０ｍＡ／ｃｍ２の電流を流すための駆動電圧を測定し、実施例１の値を差し引いた相対駆動電圧値を求めた。結果を、表１に示す。
【００９０】
【表１】
2018116782.tif 000012
【００９１】
実施例１は、３層の各組成物に含まれる有機溶媒がすべて安息香酸エステル系である安息香酸ブチルであり、実施例２は、３層の各組成物に含まれる有機溶媒がすべて安息香酸エステル系である安息香酸ブチルまたは安息香酸イソアミルである。安息香酸ブチルの沸点は２４９℃であり、安息香酸イソアミルの沸点は２６１〜２６２℃である。（Ａｌｄｒｉｃｈより）
【００９２】
一方、比較例１は、正孔輸送層形成用組成物に含まれる有機溶媒が、安息香酸エステル系でも芳香族エーテル系でもないフェニルシクロヘキサンであり、比較例２は、さらに、正孔注入層形成用組成物に含まれる有機溶媒が、安息香酸エステル系でも芳香族エーテル系でもないトルエンであり、かつ、発光層形成用組成物に含まれる有機溶媒が、安息香酸エステル系でも芳香族エーテル系でもないフェニルシクロヘキサンである。
上記結果から、本発明の有機電界発光素子の製造方法によれば、駆動電圧の低い有機電界発光素子を得ることが可能であることが分かる。
【産業上の利用可能性】
【００９３】
本発明は、有機電界発光素子の製造方法として、有機電界発光素子が使用される各種の分野、例えば、フラットパネル・ディスプレイ（例えばＯＡコンピュータ用や壁掛けテレビ）や面発光体としての特徴を生かした光源（例えば、複写機の光源、液晶ディスプレイや計器類のバックライト光源）、表示板、標識灯、照明装置等の分野において、好適に使
用することが出来る。
【符号の説明】
【００９４】
１  基板
２  陽極
３  正孔注入層
４  正孔輸送層
５  発光層
６  正孔阻止層
７  電子輸送層
８  電子注入層
９  陰極
１０  有機電界発光素子
【図１】
2018116782.tif 000013